ПОДВЕРЖЕННОЕ КОРРОЗИИ СКВАЖИННОЕ ИЗДЕЛИЕ

2
1. Магниевый сплав, подходящий для использования в качестве подверженного коррозии скважинного изделия, причем сплав имеет скорость коррозии по меньшей мере 50 мг/см/сутки в 15%-ом KCl при 93°C и условный предел текучести при остаточной деформации 0,2% по меньшей мере 50 МПа при тестировании с использованием метода испытания на растяжение по стандарту ASTM B557-10.
2
2. Магниевый сплав по п. 1, имеющий скорость коррозии по меньшей мере 100 мг/см/сутки в 15%-ом KCl при 93°C.
3. Магниевый сплав по п. 1 или п. 2, имеющий условный предел текучести при остаточной деформации 0,2% по меньшей мере 150 МПа при тестировании с использованием метода испытания на растяжение по стандарту ASTM B557-10.
4. Магниевый сплав по любому из предшествующих пунктов, содержащий один или более из Ni, Co, Ir, Au, Pd или Cu.
5. Магниевый сплав по п. 4, содержащий один или более из Ni, Co, Ir, Au, Pd или Cu в количестве 0,01-15 мас.%.
6. Магниевый сплав по п. 4 или п. 5, причем условный предел текучести при остаточной деформации 0,2% магниевого сплава, когда был добавлен один или более из Ni, Co, Ir, Au, Pd или Cu, составляет по меньшей мере 80% от условного предела текучести при остаточной деформации 0,2% основного сплава.
7. Магниевый сплав по любому из предшествующих пунктов, содержащий:
(a) 0,01-10 мас.% одного или более из Ni, Co, Ir, Au, Pd или Cu,
(b) 1-10 мас.% Y,
(c) 1-15 мас.% по меньшей мере одного редкоземельного металла, отличного от Y, и
(d) 0-1 мас.% Zr.
8. Магниевый сплав по п. 7, содержащий 0,1-8 мас.% Ni.
9. Магниевый сплав по п. 7 или п. 8, содержащий 3,3-4,3 мас.% Y, до 1 мас.% Zr и 1,5-2,5 мас.% Nd.
10. Магниевый сплав по любому из пп. 1-6, содержащий:
(a) 0,01-10 мас.% одного или более из Ni, Co, Ir, Au, Pd или Cu,
(b) 1-15 мас.% Al,
(c) 0,1-1 мас.% Mn и,
(d) необязательно, один или более из Ca, Sn и Zn.
11. Магниевый сплав по п. 10, содержащий 0,01-3 мас.% Ni.
12. Магниевый сплав по п. 10 или п. 11, содержащий 2-6 мас.% Sn.
13. Магниевый сплав по любому из пп. 10-12, содержащий 0,2-3 мас.% Zn.
14. Магниевый сплав по п. 10 или п. 11, содержащий 1-10 мас.% Ca.
15. Магниевый сплав по любому из пп. 1-6, содержащий:
(a) 0,01-15 мас.% одного или более из Ni, Co, Ir, Au, Pd или Cu,
(b) 1-9 мас.% Zn и,
(c) необязательно, один или более из Mn и Zr.
16. Магниевый сплав по п. 15, содержащий 0,1-1 мас.% Mn или 0,05-1 мас.% Zr.
17. Магниевый сплав по п. 16, содержащий 0,1-1 мас.% Mn и 0,1-5 мас.% Cu.
18. Скважинный инструмент, предпочтительно шар для гидроразрыва, содержащий магниевый сплав по любому из предшествующих пунктов.
19. Способ получения магниевого сплава по любому из пп. 1-17, содержащий стадии:
(a) плавления магния или магниевого сплава,
(b) добавления одного или более из Ni, Co, Ir, Au, Pd или Cu в расплавленный магний или магниевый сплав так, чтобы один или более из Ni, Co, Ir, Au, Pd или Cu расплавились,
(c) перемешивания полученного расплавленного магниевого сплава и
(d) литья магниевого сплава.
20. Способ гидравлического разрыва пласта, содержащий использование скважинного инструмента по п. 18.